(57)【要約】【課題】除電手段を設けなくとも露光メモリが抑えられ、かつ高画質の画像を得ることができる電子写真感光体、および該電子写真感光体を用いた画像形成装置を提供する。【解決手段】導電性支持体１２と、導電性支持体１２側から順に、電荷発生層２２および電荷輸送層２４を積層した積層型感光層２０とを有し、電荷発生層２２のみが、シリル基（−Ｓｉ（Ｒ）3 ）を有する特定の構造の化合物［（Ｃ6Ｈ5）2Ｃ6Ｈ3Ｓｉ（Ｒ）3等。］のうち少なくとも１種を含有する電子写真感光体１０を用いる。【選択図】図１
2008083619.tif 000002
【特許請求の範囲】
【請求項１】
導電性支持体と、
該導電性支持体側から順に、電荷発生層および電荷輸送層を積層した積層型感光層とを有し、
前記電荷発生層のみが、下記式（１）で表される化合物、下記式（２）で表される化合物、下記式（３）で表される化合物、および下記式（４）で表される化合物からなる群から選ばれる少なくとも１種を含有する、電子写真感光体。
【化１】
2008083619.tif 000018
【化２】
2008083619.tif 000019
【化３】
2008083619.tif 000020
【化４】
2008083619.tif 000021
式中、Ｒ11〜Ｒ13、Ｒ21〜Ｒ23、Ｒ31〜Ｒ33およびＲ41〜Ｒ43は、それぞれ水素原子、または置換基を有していてもよいアルキル基であり、ｍおよびｎは、それぞれ０〜５の整数である。
【請求項２】
前記化合物の合計が、電荷発生層（１００質量％）中、４．０〜６０．０質量％である、請求項１に記載の電子写真感光体。
【請求項３】
請求項１または２に記載の電子写真感光体と、
電子写真感光体の表面を帯電させる帯電手段と、
電子写真感光体の表面を露光して静電潜像を形成する露光手段と、
静電潜像をトナー像として現像する現像手段と、
トナー像を電子写真感光体から被転写体へ転写する転写手段と
を有する、画像形成装置。
【発明の詳細な説明】
【技術分野】
【０００１】
本発明は、電子写真感光体および画像形成装置に関する。
【背景技術】
【０００２】
画像形成装置に用いられる電子写真感光体としては、導電性支持体上に電荷発生層および電荷輸送層からなる積層型感光層が設けられた電子写真感光体が知られている（例えば、特許文献１）。そして、該電子写真感光体を用いた画像形成装置としては、電子写真感光体と、電子写真感光体の表面を帯電させる帯電手段と、電子写真感光体の表面を露光して静電潜像を形成する露光手段と、静電潜像をトナー像として現像する現像手段と、トナー像を電子写真感光体から被転写体へ転写する転写手段とを有する画像形成装置が知られている。
【０００３】
しかし、該画像形成装置においては、電子写真感光体を回転させて繰り返しトナー像を被転写体へ転写した場合、前周回で露光された部分の電位（明電位）が影響して、つぎの周回の帯電工程を経ても所望する帯電電位に到らない現象、すなわち露光メモリが発生する。露光メモリは、感光層内部に空間電荷が残留しているために発生すると考えられる。
【０００４】
したがって、露光メモリを抑えるためには、転写手段と帯電手段との間に除電手段を設けるとよい。しかし、除電手段を設けた場合、以下の問題が発生する。
（１）除電手段によっても電位の減衰が起こるため、感光層内部に空間電荷が生じ、繰り返し特性（帯電電位および明電位）が変化し、一定の画像が得られない。
（２）部品点数が増加するため、画像形成装置のコストが上昇し、かつ画像形成装置の小型化が困難になる。
【特許文献１】特許第２５５１６０４号公報
【発明の開示】
【発明が解決しようとする課題】
【０００５】
よって、本発明の目的は、除電手段を設けなくとも露光メモリが抑えられ、かつ高画質の画像を得ることができる電子写真感光体、および該電子写真感光体を用いた画像形成装置を提供することにある。
【課題を解決するための手段】
【０００６】
本発明の電子写真感光体は、導電性支持体と、該導電性支持体側から順に、電荷発生層および電荷輸送層を積層した積層型感光層とを有し、前記電荷発生層のみが、下記式（１）で表される化合物、下記式（２）で表される化合物、下記式（３）で表される化合物、および下記式（４）で表される化合物からなる群から選ばれる少なくとも１種を含有することを特徴とする。
【０００７】
【化１】
2008083619.tif 000003
【０００８】
【化２】
2008083619.tif 000004
【０００９】
【化３】
2008083619.tif 000005
【００１０】
【化４】
2008083619.tif 000006
【００１１】
式中、Ｒ11〜Ｒ13、Ｒ21〜Ｒ23、Ｒ31〜Ｒ33およびＲ41〜Ｒ43は、それぞれ水素原子、または置換基を有していてもよいアルキル基であり、ｍおよびｎは、それぞれ０〜５の整数である。
前記化合物の合計は、電荷発生層（１００質量％）中、４．０〜６０．０質量％であることが好ましい。
【００１２】
本発明の画像形成装置は、本発明の電子写真感光体と、電子写真感光体の表面を帯電させる帯電手段と、電子写真感光体の表面を露光して静電潜像を形成する露光手段と、静電潜像をトナー像として現像する現像手段と、トナー像を電子写真感光体から被転写体へ転写する転写手段とを有することを特徴とする。
【発明の効果】
【００１３】
本発明の電子写真感光体によれば、除電手段を設けなくとも露光メモリが抑えられ、かつ高画質の画像を得ることができる画像形成装置が得られる。
本発明の画像形成装置は、除電手段を設けなくとも露光メモリが抑えられ、かつ高画質の画像を得ることができる。
【発明を実施するための最良の形態】
【００１４】
＜電子写真感光体＞
図１は、本発明の電子写真感光体の一例を示す概略断面図である。電子写真感光体１０は、導電性支持体１２と、導電性支持体１２上に下引き層１４を介して設けられた積層型感光層２０とを有する。
積層型感光層２０は、導電性支持体１２側から順に、電荷発生層２２および電荷輸送層２４が積層された二層構造を有する。
【００１５】
なお、電子写真感光体１０は、図１のものに限定はされず、下引き層１４が省略されたものであってもよい。下引き層１４を省略する場合、導電性支持体上に酸化皮膜を形成し、該酸化皮膜上に直接感光層を設けてもよい。
【００１６】
（電荷発生層）
電荷発生層は、下記式（１）で表される化合物、下記式（２）で表される化合物、下記式（３）で表される化合物、および下記式（４）で表される化合物からなる群から選ばれる少なくとも１種と、電荷発生剤とを含有する層であり、必要に応じて結着樹脂を含有していてもよい。以下、式（１）で表される化合物を化合物（１）と記す。他の化合物も同様に記す。
【００１７】
【化５】
2008083619.tif 000007
【００１８】
【化６】
2008083619.tif 000008
【００１９】
【化７】
2008083619.tif 000009
【００２０】
【化８】
2008083619.tif 000010
【００２１】
式中、Ｒ11〜Ｒ13、Ｒ21〜Ｒ23、Ｒ31〜Ｒ33およびＲ41〜Ｒ43は、それぞれ水素原子、または置換基を有していてもよいアルキル基であり、ｍおよびｎは、それぞれ０〜５の整数である。
アルキル基としては、メチル基、エチル基、プロピル基、イソプロピル基、ｎ−ブチル基、ｔ−ブチル基、ペンチル基、イソペンチル基、ネオペンチル基、ヘキシル基等が挙げられる。
【００２２】
化合物（１）としては、化合物（１−１）が好ましい。
【００２３】
【化９】
2008083619.tif 000011
【００２４】
化合物（２）としては、化合物（２−１）が好ましい。
【００２５】
【化１０】
2008083619.tif 000012
【００２６】
化合物（３）としては、化合物（３−１）が好ましい。
【００２７】
【化１１】
2008083619.tif 000013
【００２８】
化合物（４）としては、化合物（４−１）が好ましい。
【００２９】
【化１２】
2008083619.tif 000014
【００３０】
化合物（１）〜（４）は、１種を単独で用いてもよく、２種以上を併用してもよい。
化合物（１）〜（４）の合計は、電荷発生層（１００質量％）中、４．０〜６０．０質量％が好ましく、１０〜５０質量％がより好ましい。化合物（１）〜（４）の合計を４．０質量％以上とすることにより、露光メモリを充分に抑えることができる。化合物（１）〜（４）の合計を６０．０質量％以下とすることにより、感光層のガラス転移点を極端に下げることなく、露光メモリを充分に抑えることができる。
【００３１】
電荷発生剤としては、公知の電荷発生剤が挙げられ、フタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料等の有機光導電体；セレン、セレン−テルル、セレン−ヒ素、硫化カドミウム、アモルファスシリコン等の無機光導電剤等が挙げられる。電荷発生剤は、１種を単独で用いてもよく、２種以上を併用してもよい。
【００３２】
電荷発生剤としては、フタロシアニン系顔料が好ましい。フタロシアニン系顔料としては、無金属フタロシアニン（τ型またはＸ型）、チタニルフタロシアニン（α型またはＹ型）、ヒドロキシガリウムフタロシアニン（Ｖ型）、クロロガリウムフタロシアニン（II型）が挙げられる。
電荷発生層の電荷発生剤の含有量は、結着樹脂１００質量部に対して５〜１０００質量部が好ましく、３０〜５００質量部がより好ましい。
【００３３】
結着樹脂としては、公知の結着樹脂が挙げられ、ビスフェノールＺ型、ビスフェノールＺＣ型、ビスフェノールＣ型、ビスフェノールＡ型等のポリカーボネート樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルアセタール樹脂、ポリビニルブチラール樹脂、ポリエーテル樹脂等の熱可塑性樹脂；シリコーン樹脂、エポキシ樹脂、フェノール樹脂、尿素樹脂、メラミン樹脂等の熱硬化性樹脂；エポキシアクリレート、ウレタン−アクリレート等の光硬化型樹脂等が挙げられる。結着樹脂は、１種を単独で用いてもよく、２種以上を併用してもよい。
【００３４】
電荷発生層は、電子写真特性に悪影響を与えない範囲で、公知の添加剤を含有していてもよい。
電荷発生層の厚さは、０．０１〜５μｍが好ましく、０．１〜３μｍがより好ましい。
【００３５】
（電荷輸送層）
電荷輸送層は、電荷輸送剤および結着樹脂を含有する層である。
【００３６】
電荷輸送剤としては、正孔輸送剤または電子輸送剤が挙げられる。
電子写真感光体は、電荷輸送層に用いる電荷輸送剤の種類によって、正負いずれの帯電型となるかが選択される。例えば、電荷輸送層の電荷輸送剤として正孔輸送剤を用いた場合、電子写真感光体は負帯電型となる。この場合、電荷発生層には電子輸送剤を含有させてもよい。
【００３７】
正孔輸送剤としては、公知の正孔輸送剤が挙げられ、スチルベン系化合物、トリアリールアミン系化合物、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物、縮合多環式化合物等が挙げられる。正孔輸送剤は、１種を単独で用いてもよく、２種以上を併用してもよい。
正孔輸送剤の量は、結着樹脂１００質量部に対して１０〜５００質量部が好ましく、２５〜２００質量部がより好ましい。
【００３８】
電子輸送剤としては、公知の電子輸送剤が挙げられ、キノン誘導体、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体  、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等が挙げられる。電子輸送剤は、１種を単独で用いてもよく、２種以上を組み合わせて用いてもよい。
【００３９】
電子輸送剤としては、電子受容性および電荷発生剤との相溶性が優れており、感度特性および耐久性に優れた電子写真感光体が得られることから、キノン誘導体が好ましい。キノン誘導体としては、例えば、ナフトキノン誘導体、ジフェノキノン誘導体、アゾキノン誘導体等が挙げられる。
電子輸送剤の量は、結着樹脂１００質量部に対して５〜５０質量部が好ましく、１０〜４０質量部がより好ましい。
【００４０】
結着樹脂としては、電荷発生層と同様のものが挙げられ、透明性および耐熱性に優れ、かつ機械的特性および電荷輸送剤との相溶性にも優れている点から、ポリカーボネート樹脂が好ましい。
電荷輸送層は、電子写真特性に悪影響を与えない範囲で、公知の添加剤を含有していてもよい。
電荷輸送層の厚さは、２〜１００μｍが好ましく、５〜５０μｍがより好ましい。
【００４１】
（導電性支持体）
導電性支持体しては、鉄、アルミニウム、銅、スズ、白金、銀、バナジウム、モリブデン、クロム、カドミウム、チタン、ニッケル、パラジウム、インジウム、ステンレス鋼、真鍮等の金属、該金属に陽極酸化処理によって酸化皮膜を形成したもの；該金属が蒸着またはラミネートされたプラスチック材料；ヨウ化アルミニウム、酸化スズ、酸化インジウム等で被覆されたガラス；カーボンブラック等の導電性微粒子を分散させたプラスチック材料等が挙げられる。
導電性支持体の形状としては、シート状、ドラム状等が挙げられる。導電性支持体の形状は、画像形成装置の構造に合わせて適宜決定すればよい。
【００４２】
（下引き層）
下引き層は、金属または金属酸化物の微粒子と、結着樹脂とを含有する層である。結着樹脂としては、電荷発生層と同様のものが挙げられる。
【００４３】
金属または金属酸化物の微粒子としては、アルミニウム、鉄、銅、酸化チタン、シリカ、アルミナ、酸化ジルコニウム、酸化スズ、酸化亜鉛、酸化インジウム等が挙げられ、酸化チタンが好ましい。酸化チタンとしては、アルミナおよびシリカで表面処理され、さらにシリコーン等で表面処理されたものが好ましい。
【００４４】
下引き層の金属または金属酸化物の微粒子の含有量は、結着樹脂１００質量部に対して１０〜１０００質量部が好ましく、３０〜４００質量部がより好ましい。
下引き層の厚さは、０．１〜１０μｍが好ましく、０．５〜５μｍがより好ましい。
【００４５】
（電子写真感光体の製造方法）
各層は、例えば、各層の材料を溶剤に溶解または分散させた塗布液を、一つ下の層上に塗布し、乾燥させることで形成される。
塗布液の調製は、ロールミル、ボールミル、アトライタ、ペイントシェーカー、超音波分散機等を用いて、各成分を溶剤に溶解または分散さることによって行われる。
塗布液の固形分濃度は、１０〜３０質量％が好ましい。
【００４６】
溶剤としては、メタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素；ジクロロメタン、ジクロロエタン、クロロホルム、四塩化炭素、クロロベンゼン等のハロゲン化炭化水素；ジメチルエーテル、ジエチルエーテル、テトラヒドロフラン、プロピレングリコールモノメチルエーテル、エチレングリコールジメチルエーテル、ジエチレングリコールジメチルエーテル等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等が挙げられる。溶剤は、１種を単独で用いてもよく、２種以上を混合して用いてもよい。
【００４７】
塗布液には、各成分の分散性、感光層表面の平滑性をよくするために、界面活性剤、レベリング剤等を添加してもよい。
【００４８】
塗布方法は、ディップコート法、スプレーコート法、スピンコート法、バーコート法等の公知の方法が挙げられる。
乾燥装置としては、高温乾燥機、減圧乾燥機等が挙げられる。乾燥温度は、６０〜１５０℃が好ましい。
【００４９】
以上説明した本発明の電子写真感光体にあっては、電荷発生層が化合物（１）〜（４）からなる群から選ばれる少なくとも１種を含有するため、電荷発生層の表面、すなわち電荷発生層と電荷輸送層との界面が平滑になる。その結果、電荷発生層と電荷輸送層との間で電荷が円滑に移動できるため、露光メモリが抑えられる。また、電荷発生層が化合物（１）〜（４）からなる群から選ばれる少なくとも１種を含有するため、電荷発生層内における電荷発生剤の分散状態が良好となる。その結果、電荷が円滑に移動できるため、露光メモリが抑えられる。また、電荷発生層の表面が平滑になることによって、その上に形成される電荷輸送層の表面（すなわち積層型感光層の最表面）も平滑になる。その結果、高画質の画像が得られることとなる。
【００５０】
一方、特許文献１に記載の電子写真感光体にあっては、下層（電荷発生層）が特定のアルキル変性ポリシロキサンを含有するため、電荷発生層の表面は平滑になるものの、電荷発生層内における電荷発生剤の分散状態が悪くなる。その結果、電荷が円滑に移動できなるため、露光メモリが発生しやすい。
【００５１】
＜画像形成装置＞
本発明の画像形成装置は、本発明の電子写真感光体と、電子写真感光体の表面を帯電させる帯電手段と、電子写真感光体の表面を露光して静電潜像を形成する露光手段と、静電潜像をトナー像として現像する現像手段と、トナー像を電子写真感光体から被転写体へ転写する転写手段とを有するものである。
帯電手段としては、帯電ローラ、帯電ブラシ、コロナ帯電装置等が挙げられる。
画像形成装置としては、複写機、ファクシミリ、レーザービームプリンタ等が挙げられる。
【００５２】
図２は、本発明の画像形成装置の一例を示す概略構成図である。複写機３０（画像形成装置）は、画像形成ユニット３１、排紙ユニット３２、画像読取ユニット３３、および原稿給送ユニット３４を有して概略構成される。
【００５３】
画像形成ユニット３１は、画像形成部３１ａおよび給紙部３１ｂを有する。
画像形成部３１ａは、ドラム状の電子写真感光体４１、ならびに該電子写真感光体４１の回転方向に沿って、電子写真感光体４１の周囲に配置された、帯電器４２（帯電手段）、露光器４３（露光手段）、現像器４４（現像手段）、転写ローラ４５（転写手段）、およびクリーニング装置４６を有する。
【００５４】
排紙ユニット３２は、中間トレイ３２ａおよび排紙トレイ３２ｂを有する。なお、中間トレイ３２ａおよび排紙トレイ３２ｂは、いわゆる胴内排紙部として構成されている。
画像読取ユニット３３は、光源３３ａおよび光学素子３３ｂを有する。
原稿給送ユニット３４は、原稿載置トレイ３４ａ、原稿給送機構３４ｂ、および原稿排出トレイ３４ｃを有する。
【００５５】
複写機３０においては、原稿載置トレイ３４ａ上に載置された原稿が、原稿給送機構３４ｂによって画像読取位置Ｐに送られた後、原稿排出トレイ３４ｃに排出される。
原稿が原稿読取位置Ｐに送られた段階で、光源３３ａからの光を利用して、ＣＣＤ等の光学素子３３ｂにて原稿上の画像が読み取られ、原稿上の画像に対応した画像信号が形成される。
一方、給紙部３１ｂに積載された用紙Ｓ（被転写体）は、一枚ずつ画像形成部３１ａに送られる。
【００５６】
画像形成部３１ａにおける電子写真感光体４１は、図中、実線矢印で示す方向に回転駆動されて、帯電器４２により、その表面が均一に帯電される。その後、画像信号に基づいて、露光器４３により電子写真感光体４１に対して露光プロセスが実施され、電子写真感光体４１の表面に静電潜像が形成される。静電潜像に、現像器４４によりトナーを付着させて現像し、電子写真感光体４１の表面にトナー像を形成する。そして、トナー像は、電子写真感光体４１と転写ローラ４５とのニップ部に搬送される用紙Ｓに転写像として転写される。転写が行われた後、電子写真感光体４１に残留する残留トナーについては、クリーニング装置４６で除去される。
【００５７】
転写像が転写された用紙Ｓは、定着ユニット４７に搬送されて、定着プロセスが行われる。
定着後の用紙Ｓは、排紙ユニット３２に送られる。後処理（例えば、ステイプル処理等。）を行う場合には、用紙Ｓは中間トレイ３２ａに送られた後、後処理が行われる。その後、用紙Ｓは、画像形成装置の側面に設けられた排出トレイ部（図示略）に排出される。一方、後処理を行わない場合には、用紙Ｓは中間トレイ３２ａの下側に設けられた排紙トレイ３２ｂに排紙される。
【００５８】
以上説明した画像形成装置にあっては、本発明の電子写真感光体を用いているため、除電手段を設けなくとも露光メモリが抑えられる。
【実施例】
【００５９】
〔製造例１〕
化合物（５）の製造：
【００６０】
【化１３】
2008083619.tif 000015
【００６１】
アルゴン置換したフラスコ中に、ｏ−フタロニトリル２２ｇ（０．１７モル）と、チタンテトラブトキシド２５ｇ(０．０７３モル)と、尿素２．２８ｇ（０．０３８モル）と、キノリン３００ｇとを加え、攪拌しつつ１５０℃まで昇温した。ついで、反応系から発生する蒸気を系外へ留去しながら２１５℃まで昇温した後、この反応温度を維持しつつさらに２時間、攪拌して反応させた。
反応終了後、１５０℃まで冷却した時点で反応混合物をフラスコから取り出し、ガラスフィルターによってろ別し、得られた固体をＮ，Ｎ−ジメチルホルムアミド、およびメタノールで順次洗浄したのち真空乾燥して、青紫色の固体２４ｇを得た。
【００６２】
得られた青紫色の固体１０ｇを、Ｎ，Ｎ−ジメチルホルムアミド１００ｍＬに加え、攪拌しつつ１３０℃に加熱して２時間攪拌を続けた。２時間経過した時点で加熱を停止し、２３±１℃まで冷却した後、攪拌を停止し、この状態で１２時間、液を静置して安定化処理を行った。ついで、安定化された液をガラスフィルターによってろ過し、得られた固体をメタノールで洗浄した後、真空乾燥して、チタニルフタロシアニン化合物の粗結晶９．８３ｇを得た。
【００６３】
得られたチタニルフタロシアニンの粗結晶５ｇを、濃硫酸１００ｍＬに加えて溶解した。ついで、この溶液を、氷冷下の水中に滴下した後、室温で１５分間攪拌し、さらに２３±１℃付近で３０分間、静置して再結晶させた。ついで、結晶をガラスフィルターによってろ別し、得られた固体を洗浄液が中性になるまで水洗した後、乾燥させずに水が存在した状態で、クロロベンゼン２００ｍＬに分散させて５０℃に加熱して１０時間攪拌した。
【００６４】
ついで、液に含まれる固体をガラスフィルターによってろ別したのち、得られた固体を５０℃で５時間、真空乾燥させて、化合物（５）（Ｙ型チタニルフタロシアニン）の結晶（青色粉末）４．１ｇを得た。
化合物（５）は、初期および１，３−ジオキソランまたはテトラヒドロフラン中に７日間浸漬しても、ブラッグ角度２閨}０．２°＝７．４°および２６．２°にピークが発生していなかった。また、吸着水の気化に伴う９０℃付近のピーク以外は５０℃から４００℃において２９６℃に１つのピークが観察された。
【００６５】
〔製造例２〕
化合物（６）は、特開２０００−２３９２３６号公報に記載の方法で製造した。
【００６６】
【化１４】
2008083619.tif 000016
【００６７】
〔実施例１〕
アルミナ、シリカ、シリコーンで表面処理した酸化チタン（テイカ社製、ＳＭＴ−５００ＳＡＳ）２ｇ、ポリアミド樹脂（東レ社製、ＣＭ８０００）１ｇ、およびメタノール／ｎ−ブタノール混合溶媒（１／１質量比）１１.６ｇ、および直径１ｍｍのジルコニアボールを容器に入れ、ボールミルを用いて２４時間混合し、下引き層用塗布液を調製した。
３０ｍｍφのアルミニウム基体（導電性支持体）を、その一端を上にして下引き層用塗布液中に５ｍｍ／ｓｅｃの速度で浸漬させ、アルミニウム基体に下引き層用塗布液を塗布した。その後、１３０℃で、３０分間硬化処理を行って、膜厚２μｍの下引き層を形成した。
【００６８】
化合物（５）（Ｙ型チタニルフタロシアニン）１ｇ、ポリビニルアセタール樹脂（積水化学工業社製、ＫＳ−５、平均分子量１３００００）１ｇ、およびプロピレングリコールモノメチルエーテル／環状エーテル化合物混合溶媒（１／２質量比）６５ｇを混合した。これに化合物（１−１）を、化合物（１−１）の量が電荷発生層（１００質量％）中４．２質量％となるように加えた後、ボールミルを用いて２４時間撹拌し、電荷発生層用塗布液を調製した。
電荷発生層用塗布液を、下引き層上にディップコート法にて塗布し、８０℃で５分間乾燥させて、膜厚０．３μｍの電荷発生層を形成した。
【００６９】
化合物（６）８０質量部およびビスフェノールＺ型ポリカーボネート樹脂（帝人化成社製、ＴＳ２０２０）１００質量部を、テトラヒドロフラン４６０質量部に溶解させて、電荷輸送層用塗布液を調製した。
電荷輸送層用塗布液を、電荷発生層用塗布液と同様にして電荷発生層上に塗布し、１３０℃にて３０分乾燥し、膜厚２０μｍの電荷輸送層を形成し、電子写真感光体を得た。
【００７０】
（露光メモリ）
負帯電反転現像プロセスを採用したプリンタ（沖データ社製、ＭｉｃｒｏＬｉｎｅ−２２、帯電手段、露光手段、現像手段、および転写手段を有し、除電手段を有さないプリンタ。）のイメージングユニットに、電子写真感光体を装着し、１０ｍｍ角の黒四角パターンを、電子写真感光体の１周分任意の数だけ印字した。ついで、全面グレー画像を印字した。印字されたグレー画像に前週の黒四角パターンの残像（ゴースト）が現れたかどうかを目視で確認し、以下の基準にて評価した。結果を表１に示す。
◎：ゴーストが全く見えない。
○：ゴーストがでる部位が若干濃く見えるが、１０ｍｍ角の図形がはっきり見えない。
△：ゴーストがうっすら見え、１０ｍｍ角の図形が確認できる。
×：ゴーストがはっきり見える。
【００７１】
〔実施例２〜７〕
電荷発生層（１００質量％）中の化合物（１−１）の量が表１に示す量となるように変更した以外は、実施例１と同様にして電子写真感光体を製造し、評価した。結果を表１に示す。
【００７２】
〔実施例８〕
化合物（１−１）を化合物（２−１）に変更した以外は、実施例２と同様にして電子写真感光体を製造し、評価した。結果を表１に示す。
【００７３】
〔実施例９〕
化合物（１−１）を化合物（３−１）に変更した以外は、実施例２と同様にして電子写真感光体を製造し、評価した。結果を表１に示す。
【００７４】
〔実施例１０〕
化合物（１−１）を化合物（４−１）に変更した以外は、実施例２と同様にして電子写真感光体を製造し、評価した。結果を表１に示す。
【００７５】
〔比較例１〕
化合物（１−１）を添加しない以外は、実施例１と同様にして電子写真感光体を製造し、評価した。結果を表１に示す。
【００７６】
〔比較例２〕
化合物（１−１）の代わりにポリメチルオクチルシロキサンを添加した以外は、実施例１と同様にして電子写真感光体を製造し、評価した。結果を表１に示す。
【００７７】
【表１】
2008083619.tif 000017
【産業上の利用可能性】
【００７８】
本発明の電子写真感光体は、除電手段を設けなくとも露光メモリが抑えられるため、画像形成装置に有用である。
【図面の簡単な説明】
【００７９】
【図１】本発明の電子写真感光体の一例を示す概略断面図である。
【図２】本発明の画像形成装置の一例を示す概略構成図である。
【符号の説明】
【００８０】
１０  電子写真感光体
１２  導電性支持体
２０  積層型感光層
２２  電荷発生層
２４  電荷輸送層
３０  複写機（画像形成装置）
４１  電子写真感光体
４２  帯電器（帯電手段）
４３  露光器（露光手段）
４４  現像器（現像手段）
４５  転写ローラ（転写手段）
【図１】
2008083619.tif 000022
【図２】
2008083619.tif 000023